(57)【特許請求の範囲】
【請求項１】
実質的に、エチレン単位、テトラフルオロエチレン単位およびヘキサフルオロプロピレン単位のみからなる共重合体であって、
エチレン（Ｅｔ）単位とテトラフルオロエチレン（ＴＦＥ）単位とのモル比（Ｅｔ単位／ＴＦＥ単位）が、５２．０／４８．０〜５６．０／４４．０であり、
ヘキサフルオロプロピレン単位の含有量が、前記共重合体を構成する全単量体単位に対して、１９．０〜２１．０モル％である
共重合体。
【請求項２】
測定温度２７０℃での前記共重合体のせん断速度に対するせん断粘度のフローカーブ（流動曲線）を、Ｃｒｏｓｓ−ＷＬＦモデルを用いてフィッティングすることにより求められる、ゼロせん断粘度（η０（Ｐａ・ｓ））と、
測定温度２７０℃、せん断速度１００（１／ｓ）での前記共重合体のせん断粘度（η１００（Ｐａ・ｓ））との比（η０／η１００）が、４．０以上である請求項１に記載の共重合体。
【請求項３】
測定温度２７０℃、せん断速度１００（１／ｓ）でのせん断粘度（η１００（Ｐａ・ｓ））が、１００〜５００Ｐａ・ｓである請求項１または２に記載の共重合体。
【請求項４】
測定温度２６５℃、荷重５ｋｇでのメルトフローレートが、１〜８０ｇ／１０分である請求項１〜３のいずれかに記載の共重合体。
【請求項５】
融点が、１３５℃以下である請求項１〜４のいずれかに記載の共重合体。
【請求項６】
引張弾性率が、２５０ＭＰａ以上である請求項１〜５のいずれかに記載の共重合体。
【発明の詳細な説明】
【技術分野】
【０００１】
本開示は、共重合体に関する。
【背景技術】
【０００２】
エチレン／テトラフルオロエチレン共重合体（ＥＴＦＥ）は、機械的強度、耐熱性および耐候性に優れるフッ素樹脂の１つである。
【０００３】
特許文献１には、エチレン、テトラフルオロエチレン、式：ＣＨ２＝ＣＦＲｆ（式中、Ｒｆは炭素数２〜１０のフルオロアルキル基を表す。）で示されるフルオロビニル化合物、およびヘキサフルオロプロピレンを含んでなり、テトラフルオロエチレンとエチレンのモル比が４０：６０〜９０：１０であり、該フルオロビニル化合物の含有量が全共重合体に対して０．１〜１０モル％であり、ヘキサフルオロプロピレンの含有量が全共重合体に対して０．１〜３０モル％である含フッ素共重合体が記載されている。
【先行技術文献】
【特許文献】
【０００４】
【特許文献１】国際公開第１９９８／０１００００号
【発明の概要】
【発明が解決しようとする課題】
【０００５】
本開示では、所望の寸法および形状を有する成形品を容易に得ることができるとともに、ヘイズ値およびイエローインデックスが低く、引張弾性率が高い成形品を得ることができる共重合体を提供することを目的とする。
【課題を解決するための手段】
【０００６】
本開示によれば、実質的に、エチレン単位、テトラフルオロエチレン単位およびヘキサフルオロプロピレン単位のみからなる共重合体であって、エチレン（Ｅｔ）単位とテトラフルオロエチレン（ＴＦＥ）単位とのモル比（Ｅｔ単位／ＴＦＥ単位）が、５２．０／４８．０〜５６．０／４４．０であり、ヘキサフルオロプロピレン単位の含有量が、前記共重合体を構成する全単量体単位に対して、１９．０〜２１．０モル％である共重合体が提供される。
【０００７】
本開示の共重合体は、測定温度２７０℃での前記共重合体のせん断速度に対するせん断粘度のフローカーブ（流動曲線）を、Ｃｒｏｓｓ−ＷＬＦモデルを用いてフィッティングすることにより求められる、ゼロせん断粘度（η０（Ｐａ・ｓ））と、測定温度２７０℃、せん断速度１００（１／ｓ）での前記共重合体のせん断粘度（η１００（Ｐａ・ｓ））との比（η０／η１００）が、４．０以上であることが好ましい。
本開示の共重合体は、測定温度２７０℃、せん断速度１００（１／ｓ）でのせん断粘度（η１００（Ｐａ・ｓ））が、１００〜５００Ｐａ・ｓであることが好ましい。
本開示の共重合体は、測定温度２６５℃、荷重５ｋｇでのメルトフローレートが、１〜８０ｇ／１０分であることが好ましい。
本開示の共重合体は、融点が、１３５℃以下であることが好ましい。
本開示の共重合体は、引張弾性率が、２５０ＭＰａ以上であることが好ましい。
【発明の効果】
【０００８】
本開示によれば、所望の寸法および形状を有する成形品を容易に得ることができるとともに、引張弾性率が高く、ヘイズ値およびイエローインデックスが低く、引張弾性率が高い成形品を得ることができる共重合体を提供することができる。
【発明を実施するための形態】
【０００９】
以下、本開示の具体的な実施形態について詳細に説明するが、本開示は、以下の実施形態に限定されるものではない。
【００１０】
本開示の共重合体は、実質的に、エチレン（Ｅｔ）単位、テトラフルオロエチレン（ＴＦＥ）単位およびヘキサフルオロプロピレン（ＨＦＰ）単位のみからなる。
【００１１】
本開示の共重合体において、Ｅｔ単位とＴＦＥ単位とのモル比（Ｅｔ単位／ＴＦＥ単位）は、５２．０／４８．０〜５６．０／４４．０の範囲内である。モル比（Ｅｔ単位／ＴＦＥ単位）が高すぎると、優れた成形性を損なうことなく、イエローインデックスが低い成形品を得ることができず、モル比（Ｅｔ単位／ＴＦＥ単位）が低すぎると、優れた成形性を損なうことなく、ヘイズ値が低く、引張弾性率が高い成形品を得ることができない。
【００１２】
モル比（Ｅｔ単位／ＴＦＥ単位）としては、所望の寸法および形状を有する成形品をより一層容易に得ることができるとともに、ヘイズ値およびイエローインデックスがより一層低く、引張弾性率がより一層高い成形品を得ることができることから、好ましくは５２．４／４７．６以上であり、より好ましくは５３．０／４７．０以上であり、さらに好ましくは５４．０／４６．０以上であり、好ましくは５５．８／４４．２以下であり、さらに好ましくは５５．６／４４．４以下である。
【００１３】
本開示の共重合体のＨＦＰ単位の含有量は、共重合体を構成する全単量体単位に対して、１９．０〜２１．０モル％である。ＨＦＰ単位の含有量が多すぎると、優れた成形性を損なうことなく、引張弾性率が高い成形品を得ることができず、ＨＦＰ単位の含有量が少なすぎると、優れた成形性を損なうことなく、ヘイズ値が低い成形品を得ることができない。
【００１４】
本開示の共重合体のＨＦＰ単位の含有量としては、所望の寸法および形状を有する成形品をより一層容易に得ることができるとともに、ヘイズ値およびイエローインデックスがより一層低く、引張弾性率がより一層高い成形品を得ることができることから、好ましくは１９．２モル％以上であり、より好ましくは１９．４モル％以上であり、さらに好ましくは１９．６モル％以上であり、好ましくは２０．８モル％以下であり、より好ましくは２０．６モル％以下である。
【００１５】
本開示の共重合体は、実質的にＥｔ単位、ＴＦＥ単位およびＨＦＰ単位のみからなり、これら３種類の単量体単位の含有量が適切に調整されたものであることから、本開示の共重合体を成形材料として用いることにより、所望の寸法および形状を有する成形品を容易に得ることができるとともに、ヘイズ値およびイエローインデックスが低く、引張弾性率が高い成形品を得ることができる。特に、本開示の共重合体は、押出成形用共重合体、ブロー成形用共重合体などとして好適である。
【００１６】
従来の共重合体を押出成形により成形した場合、押出機から押し出された直後の、冷却硬化する前の溶融状態の押出物（成形品）が、非常に変形しやすい。したがって、溶融状態の成形品が冷却硬化される過程において、成形品が伸びて厚みが薄くなったり、曲がったりして、所望の寸法および形状を有する成形品を得ることが容易ではない。たとえば、従来の共重合体を押出機から押し出し、押出物をカッターにより切断してペレットを作製する場合、押出物が変形しやすいと、切断の際に大きく変形するなどして、同一の寸法および形状を有するペレットが得られないことがある。さらに、冷却硬化した後の成形品についても、濁りまたは着色が観察されたり、柔らかすぎて変形しやすかったりする問題がある。
【００１７】
一方、たとえば、本開示の共重合体を押出成形した場合、押出機から押し出された直後の押出物についても、寸法安定性および形状安定性に優れていることから、所望の寸法および形状を有する成形品を容易に得ることができる。さらに、得られる成形品は、ヘイズ値およびイエローインデックスが低く、透明性に優れているだけでなく、引張弾性率が高く、変形しにくい。また、本開示の共重合体からは、引張伸びの大きい成形品が得られる。たとえば、本開示の共重合体を押出機から押し出し、押出物をカッターにより切断してペレットを作製する場合、押出物の切断および切断後の押出物の冷却のいずれの段階においても押出物が変形しにくいことから、所望の寸法および形状を有しており、なおかつ、ヘイズ値およびイエローインデックスが低く、透明性に優れるペレットを得ることができる。
【００１８】
本開示の共重合体は、実質的に、Ｅｔ単位、ＴＦＥ単位およびＨＦＰ単位のみからなる。したがって、本開示の共重合体は、微量（たとえば、０．１モル％未満、０．０５モル％未満）の他の単量体単位を含有してもよいし、他の単量体単位を含有しなくてもよいが、他の単量体単位を含有する場合には、その含有量を本開示の共重合体の優れた効果を損なわない範囲内とする必要がある。本開示の共重合体は、Ｅｔ単位、ＴＦＥ単位およびＨＦＰ単位のみからなることも好ましい。
【００１９】
本開示の共重合体における各単量体単位の含有割合は、共重合体を構成する単量体単位の種類に応じて、たとえば、ＮＭＲ、元素分析を適宜組み合わせることで算出することができる。
【００２０】
本開示の共重合体は、ゼロせん断粘度（η０（Ｐａ・ｓ））とせん断粘度（η１００（Ｐａ・ｓ））との比（η０／η１００）が、４．０以上であることが好ましい。比（η０／η１００）が４．０以上であることによって、共重合体に高せん断力を加えた際に、共重合体の溶融粘度が容易に低下し、容易に成形することができるとともに、せん断熱によるヘイズ値およびイエローインデックスの上昇を抑制できる。一方で、せん断力を加えない状態では、共重合体が適度な溶融粘度を保つことから、成形直後の溶融状態の成形品が冷却硬化される過程において、成形品が伸びて厚みが薄くなったり、曲がったりすることを防止することができ、所望の寸法および形状を有する成形品を容易に得ることができる。
【００２１】
たとえば、共重合体をブロー成形する場合においても、共重合体の比（η０／η１００）が４．０以上であることによって、押出機中で共重合体を溶融させる際のせん断熱の発生を十分に抑制でき、せん断熱による悪影響を抑制して、ヘイズ値およびイエローインデックスが低いブロー成形品を得ることができる。さらに、押出物（パリソン）が変形しにくいことから、ドローダウンを十分に抑制でき、所望の寸法および形状を有するブロー成形品を容易に得ることができる。
【００２２】
本開示の共重合体の比（η０／η１００）としては、所望の寸法および形状を有する成形品をより一層容易に得ることができることから、より好ましくは４．３以上であり、さらに好ましくは４．６以上であり、特に好ましくは４．９以上であり、最も好ましくは５．２以上である。また、共重合体の比（η０／η１００）としては、高せん断力を加えた場合に、溶融粘度が必要以上に低下して、却って成形が困難になる場合があることから、好ましくは７．５以下であり、より好ましくは６．５以下であり、さらに好ましくは６．０以下である。
【００２３】
せん断粘度（η１００（Ｐａ・ｓ））は、測定温度２７０℃、せん断速度１００（１／ｓ）で測定する共重合体のせん断粘度である。せん断粘度（η１００（Ｐａ・ｓ））は、たとえば、回転式レオメータを用いて、周波数を１００（ｒａｄ／ｓ）として、共重合体のせん断粘度を測定し、周波数（ｒａｄ／ｓ）をせん断速度（γ）に変換することにより、求めることができる。変換においては、Ｃｏｘ−Ｍｅｒｚ則より周波数（ｒａｄ／ｓ）とせん断速度（γ）とを同値とする。
【００２４】
ゼロせん断粘度（η０（Ｐａ・ｓ））は、測定温度２７０℃で、共重合体の各周波数（ｒａｄ／ｓ）に対するせん断粘度（η）を測定し、Ｃｏｘ−Ｍｅｒｚ則より各周波数（ｒａｄ／ｓ）とせん断速度（γ）とを同値として、周波数（ｒａｄ／ｓ）をせん断速度（γ）に変換し、共重合体のせん断速度（γ）に対するせん断粘度（η）のフローカーブ（流動曲線）を、Ｃｒｏｓｓ−ＷＬＦモデルを用いてフィッティングすることにより求めることができる。
【００２５】
本開示の共重合体のせん断粘度（η１００（Ｐａ・ｓ））としては、好ましくは１００〜５００Ｐａ・ｓであり、より好ましくは１００〜４５０Ｐａ・ｓであり、さらに好ましくは１００〜４００Ｐａ・ｓであり、特に好ましくは１００〜３５０Ｐａ・ｓである。
【００２６】
共重合体のせん断粘度（η１００）が高くなると、溶融状態の成形品の変形を抑制できたり、溶融状態の成形品を冷却する際の共重合体の結晶化が適度な速度で進行し、冷却硬化した後の成形品のヘイズ値およびイエローインデックスが低くできたりする傾向があるが、溶融押出が困難になる傾向がある。
【００２７】
一方、共重合体のせん断粘度（η１００）が低くなると、溶融押出が容易となる傾向があるが、溶融成形直後であって、冷却硬化する前の成形品が変形しやすかったり、溶融状態の成形品を冷却する際に共重合体が急速に結晶化し、冷却硬化した後の成形品のヘイズ値およびイエローインデックスが高くなったりする傾向がある。
【００２８】
本開示の共重合体は、実質的にＥｔ単位、ＴＦＥ単位およびＨＦＰ単位のみからなり、これら３種類の単量体単位の含有量が適切に調整されたものであることから、せん断粘度（η１００）が低く、容易に溶融押出できる場合であっても、冷却硬化する前の成形品が変形しにくく、所望の寸法および形状を有する成形品を容易に得ることができるとともに、ヘイズ値およびイエローインデックスが低く、引張弾性率が高い成形品を得ることができる。
【００２９】
共重合体の比（η０／η１００）およびせん断粘度（η１００）は、重合に供する各単量体の量を適切に調整しながら、重合開始剤の量、重合圧力、重合時間などを適切に調整することによって、調整することができる。
【００３０】
本開示の共重合体のメルトフローレート（ＭＦＲ）としては、所望の寸法および形状を有する成形品をより一層容易に得ることができるとともに、ヘイズ値およびイエローインデックスがより一層低く、引張弾性率がより一層高い成形品を得ることができることから、好ましくは１〜８０ｇ／１０分であり、より好ましくは１０ｇ／１０分以上であり、さらに好ましくは１５ｇ／１０分以上であり、より好ましくは７０ｇ／１０分以下であり、さらに好ましくは６５ｇ／１０分以下である。
【００３１】
メルトフローレート（ＭＦＲ）は、ＡＳＴＭ  Ｄ１２３８に準拠し、メルトインデクサーを用いて測定することができる。具体的には、測定温度２６５℃、荷重５ｋｇで、内径２ｍｍ、長さ８ｍｍのノズルから１０分間あたりに流出する共重合体の質量（ｇ／１０分）として求めることができる。
【００３２】
本開示の共重合体の融点としては、所望の寸法および形状を有する成形品をより一層容易に得ることができるとともに、ヘイズ値およびイエローインデックスがより一層低く、引張弾性率がより一層高い成形品を得ることができることから、好ましくは１３５℃以下であり、より好ましくは１３０℃以下であり、さらに好ましくは１２５℃以下であり、特に好ましくは１２０℃以下であり、最も好ましくは１１５℃以下であり、好ましくは１００℃以上であり、より好ましくは１０５℃以上であり、さらに好ましくは１１０℃以上である。本開示の共重合体の融点が上記範囲内であれば、たとえば、本開示の共重合体と汎用樹脂との共押出成形が可能となったり、本開示の共重合体の汎用３Ｄプリンタでの成形が可能となったりする。
【００３３】
融点は、示差走査熱量計を用い、ＡＳＴＭ  Ｄ４５９１に準拠して測定することができる。具体的には、示差走査熱量計を用い、昇温速度１０℃／分にて共重合体の熱測定を行い、得られる吸熱曲線のピークにあたる温度を融点とすることができる。
【００３４】
本開示の共重合体は、低い融点を有すると同時に、低いＭＦＲを有することも好ましい。融点およびＭＦＲがいずれも低い共重合体は、所望の寸法および形状を有する成形品をより一層容易に得ることができるとともに、ヘイズ値およびイエローインデックスがより一層低く、引張弾性率がより一層高い成形品を得ることができる点で優れている。本開示の共重合体としては、１００〜１３５℃以下の融点および１〜８０ｇ／１０分以下のＭＦＲを有する共重合体であってよく、１００〜１３０℃以下の融点および１０〜７０ｇ／１０分以下のＭＦＲを有する共重合体であってよく、１００〜１２５℃以下の融点および１０〜６５ｇ／１０分以下のＭＦＲを有する共重合体であってよい。
【００３５】
本開示の共重合体の引張弾性率としては、適度な形状保持性および柔軟性を有する成形品が得られることから、好ましくは２５０ＭＰａ以上であり、より好ましくは３００ＭＰａ以上であり、さらに好ましくは３５０ＭＰａ以上であり、特に好ましくは４００ＭＰａ以上であり、好ましくは６００ＭＰａ以下であり、より好ましくは５５０ＭＰａ以下であり、さらに好ましくは５００ＭＰａ以下である。
【００３６】
引張弾性率は、ＡＳＴＭ  Ｄ１７０８に準じて、２５℃において５０ｍｍ／ｍｉｎの引張速度で共重合体の引張試験を行うことにより、測定することができる。
【００３７】
本開示の共重合体の引張伸びとしては、変形した場合でも破断しにくい成形品が得られることから、好ましくは３５０％以上であり、より好ましくは４４０％以上であり、さらに好ましくは４８０％以上であり、好ましくは７００％以下であり、より好ましくは６００％以下であり、さらに好ましく５００％以下である。
【００３８】
引張伸びは、ＡＳＴＭ  Ｄ１７０８に準じて、２５℃において５０ｍｍ／ｍｉｎの引張速度で共重合体の引張試験を行うことにより、測定することができる。
【００３９】
本開示の共重合体のヘイズ値は、好ましくは１４％以下であり、より好ましくは１２％以下、さらに好ましくは１０％以下であり、好ましくは２％以上であり、より好ましくは４％以上である。共重合体のヘイズ値は、２．０ｍｍの厚みを有する共重合体のシートについて、ヘイズメーターを用いて、ＡＳＴＭ  Ｄ１００３に従い、測定することができる。
【００４０】
本開示の共重合体のイエローインデックス（ＹＩ）としては、好ましくは−１０以下であり、より好ましくは−１２以下であり、さらに好ましくは−１５以下であり、好ましくは−４０以上である。共重合体のイエローインデックスは、２．０ｍｍの厚みを有する共重合体のシートについて、測色色差計を用いて、ＡＳＴＭ  Ｄ１９２５に従い、測定することができる。
【００４１】
本開示の共重合体は、重合開始剤の存在下に、テトラフルオロエチレン、エチレン、およびヘキサフルオロプロピレンを、各単量体単位が上述した含有量の範囲内となるように、共重合することにより製造することができる。
【００４２】
共重合は、溶液重合、塊状重合、乳化重合、懸濁重合等であってよいが、工業的に実施が容易である点で、乳化重合または懸濁重合が好ましく、懸濁重合がより好ましい。
【００４３】
重合開始剤としては、油溶性ラジカル重合開始剤、または水溶性ラジカル重合開始剤を使用できるが、油溶性ラジカル重合開始剤が好ましい。
【００４４】
油溶性ラジカル重合開始剤としては、公知の油溶性の過酸化物であってよく、たとえば、
ジノルマルプロピルパーオキシジカーボネート、ジイソプロピルパーオキシジカーボネート、ジｓｅｃ−ブチルパーオキシジカーボネート、ジ−２−エトキシエチルパーオキシジカーボネートなどのジアルキルパーオキシカーボネート類；
ｔ−ブチルパーオキシイソブチレート、ｔ−ブチルパーオキシピバレートなどのパーオキシエステル類；
ジｔ−ブチルパーオキサイドなどのジアルキルパーオキサイド類；
ジ［フルオロ（またはフルオロクロロ）アシル］パーオキサイド類；
などが代表的なものとしてあげられる。
【００４５】
ジ［フルオロ（またはフルオロクロロ）アシル］パーオキサイド類としては、［（ＲｆＣＯＯ）−］２（Ｒｆは、パーフルオロアルキル基、ω−ハイドロパーフルオロアルキル基またはフルオロクロロアルキル基）で表されるジアシルパーオキサイドが挙げられる。
【００４６】
ジ［フルオロ（またはフルオロクロロ）アシル］パーオキサイド類としては、たとえば、ジ（ω−ハイドロ−ドデカフルオロヘキサノイル）パーオキサイド、ジ（ω−ハイドロ−テトラデカフルオロヘプタノイル）パーオキサイド、ジ（ω−ハイドロ−ヘキサデカフルオロノナノイル）パーオキサイド、ジ（パーフルオロプロピオニル）パーオキサイド、ジ（パーフルオロブチリル）パーオキサイド、ジ（パーフルオロパレリル）パーオキサイド、ジ（パーフルオロヘキサノイル）パーオキサイド、ジ（パーフルオロヘプタノイル）パーオキサイド、ジ（パーフルオロオクタノイル）パーオキサイド、ジ（パーフルオロノナノイル）パーオキサイド、ジ（ω−クロロ−ヘキサフルオロブチリル）パーオキサイド、ジ（ω−クロロ−デカフルオロヘキサノイル）パーオキサイド、ジ（ω−クロロ−テトラデカフルオロオクタノイル）パーオキサイド、ω−ハイドロ−ドデカフルオロヘプタノイル−ω−ハイドロヘキサデカフルオロノナノイル−パーオキサイド、ω−クロロ−ヘキサフルオロブチリル−ω−クロロ−デカフルオロヘキサノイル−パーオキサイド、ω−ハイドロドデカフルオロヘプタノイル−パーフルオロブチリル−パーオキサイド、ジ（ジクロロペンタフルオロブタノイル）パーオキサイド、ジ（トリクロロオクタフルオロヘキサノイル）パーオキサイド、ジ（テトラクロロウンデカフルオロオクタノイル）パーオキサイド、ジ（ペンタクロロテトラデカフルオロデカノイル）パーオキサイド、ジ（ウンデカクロロトリアコンタフルオロドコサノイル）パーオキサイドなどが挙げられる。
【００４７】
水溶性ラジカル重合開始剤としては、公知の水溶性過酸化物であってよく、たとえば、過硫酸、過ホウ酸、過塩素酸、過リン酸、過炭酸などのアンモニウム塩、カリウム塩、ナトリウム塩、ジコハク酸パーオキサイド、ジグルタル酸パーオキサイドなどの有機過酸化物、ｔ−ブチルパーマレート、ｔ−ブチルハイドロパーオキサイドなどが挙げられる。亜硫酸塩類のような還元剤を過酸化物に組み合わせて使用してもよく、その使用量は過酸化物に対して０．１〜２０倍であってよい。
【００４８】
上記の共重合においては、界面活性剤、連鎖移動剤、および、溶媒を使用することができ、それぞれ従来公知のものを使用することができる。
【００４９】
界面活性剤としては、公知の界面活性剤が使用でき、たとえば、非イオン性界面活性剤、アニオン性界面活性剤、カチオン性界面活性剤などが使用できる。なかでも、含フッ素アニオン性界面活性剤が好ましく、エーテル結合性酸素を含んでもよい（すなわち、炭素原子間に酸素原子が挿入されていてもよい）、炭素数４〜２０の直鎖または分岐した含フッ素アニオン性界面活性剤がより好ましい。界面活性剤の添加量（対重合水）は、好ましくは５０〜５０００ｐｐｍである。
【００５０】
連鎖移動剤としては、たとえば、エタン、イソペンタン、ｎ−ヘキサン、シクロヘキサンなどの炭化水素類；トルエン、キシレンなどの芳香族類；アセトンなどのケトン類；酢酸エチル、酢酸ブチルなどの酢酸エステル類；メタノール、エタノールなどのアルコール類；メチルメルカプタンなどのメルカプタン類；四塩化炭素、クロロホルム、塩化メチレン、塩化メチル等のハロゲン化炭化水素などが挙げられる。連鎖移動剤の添加量は、用いる化合物の連鎖移動定数の大きさにより変わりうるが、通常重合溶媒に対して０．０１〜２０質量％の範囲で使用される。
【００５１】
溶媒としては、水や、水とアルコールとの混合溶媒等が挙げられる。
【００５２】
懸濁重合では、水に加えて、フッ素系溶媒を使用してもよい。フッ素系溶媒としては、ＣＨ３ＣＣｌＦ２、ＣＨ３ＣＣｌ２Ｆ、ＣＦ３ＣＦ２ＣＣｌ２Ｈ、ＣＦ２ＣｌＣＦ２ＣＦＨＣｌ等のハイドロクロロフルオロアルカン類；ＣＦ２ＣｌＣＦＣｌＣＦ２ＣＦ３、ＣＦ３ＣＦＣｌＣＦＣｌＣＦ３等のクロロフルオロアルカン類；ＣＦ３ＣＦＨＣＦＨＣＦ２ＣＦ２ＣＦ３、ＣＦ２ＨＣＦ２ＣＦ２ＣＦ２ＣＦ２Ｈ、ＣＦ３ＣＦ２ＣＦ２ＣＦ２ＣＦ２ＣＦ２ＣＦ２Ｈ等のハイドロフルオロアルカン類；ＣＨ３ＯＣ２Ｆ５、ＣＨ３ＯＣ３Ｆ７ＣＦ３ＣＦ２ＣＨ２ＯＣＨＦ２、ＣＦ３ＣＨＦＣＦ２ＯＣＨ３、ＣＨＦ２ＣＦ２ＯＣＨ２Ｆ、（ＣＦ３）２ＣＨＣＦ２ＯＣＨ３、ＣＦ３ＣＦ２ＣＨ２ＯＣＨ２ＣＨＦ２、ＣＦ３ＣＨＦＣＦ２ＯＣＨ２ＣＦ３等のハイドロフルオロエーテル類；パーフルオロシクロブタン、ＣＦ３ＣＦ２ＣＦ２ＣＦ３、ＣＦ３ＣＦ２ＣＦ２ＣＦ２ＣＦ３、ＣＦ３ＣＦ２ＣＦ２ＣＦ２ＣＦ２ＣＦ３等のパーフルオロアルカン類等が挙げられ、なかでも、パーフルオロアルカン類が好ましい。フッ素系溶媒の使用量は、懸濁性および経済性の面から、水性媒体に対して１０〜１００質量％が好ましい。
【００５３】
重合温度としては特に限定されず、０〜１００℃であってよい。重合圧力は、用いる溶媒の種類、量および蒸気圧、重合温度等の他の重合条件に応じて適宜定められるが、通常、０〜９．８ＭＰａＧであってよい。
【００５４】
本開示の共重合体は、いかなる形態であってもよく、水性分散液、粉末、ペレット等であってよい。
【００５５】
本開示の共重合体は、様々な成形品に成形することができ、得られる成形品は、ヘイズ値およびイエローインデックスが低く、引張弾性率が高いものである。また、本開示の共重合体は、所望の寸法および形状を有する成形品に容易に成形できる。
【００５６】
成形品の形状としては特に限定されず、たとえば、ホース、パイプ、チューブ、シート、シール、ガスケット、パッキン、フィルム、タンク、ローラー、ボトル、容器等であってもよい。
【００５７】
共重合体の成形方法は、特に限定されず、たとえば、圧縮成形、押出成形、ブロー成形、トランスファー成形、射出成形、ロト成形、ロトライニング成形、静電塗装等が挙げられる。押出成形を用いる場合は、パイプやチューブを容易に製造することができる。本開示には、上述の共重合体を押出成形、ブロー成形などで成形する成形品の製造方法も含まれる。
【００５８】
特に、本開示の共重合体は、高せん断力を加えることによって、溶融粘度が容易に低下し、せん断力を加えない状態では、適度な溶融粘度が保たれることから、溶融成形によって好適に成形することができ、押出成形、ブロー成形のような金型を用いない溶融成形によって一層好適に成形することができる。
成形温度としては、好ましくは共重合体の融点以上であり、より好ましくは１８０℃以上であり、さらに好ましくは２２０℃以上であり、特に好ましくは２４０℃以上であり、最も好ましくは２６０℃以上であり、好ましくは３４０℃以下である。本開示の共重合体は、このように高温で溶融させた場合でも、所望の寸法および形状を有する成形品を、高い生産性で、容易に製造することができる。
【００５９】
本開示の共重合体に、充填剤、可塑剤、加工助剤、離型剤、顔料、難燃剤、滑剤、光安定剤、耐候安定剤、導電剤、帯電防止剤、紫外線吸収剤、酸化防止剤、発泡剤、香料、オイル、柔軟化剤、脱フッ化水素剤などを混合した後、成形してもよい。充填剤としては、ポリテトラフルオロエチレン、マイカ、シリカ、タルク、セライト、クレー、酸化チタン、硫酸バリウム等が挙げられる。導電剤としてはカーボンブラック等があげられる。可塑剤としては、ジオクチルフタル酸、ペンタエリスリトール等が挙げられる。加工助剤としては、カルナバワックス、スルホン化合物、低分子量ポリエチレン、フッ素系助剤等が挙げられる。脱フッ化水素剤としては有機オニウム、アミジン類等が挙げられる。
【００６０】
本開示の共重合体から得られる成形品は、ヘイズ値およびイエローインデックスが低く、引張弾性率が高いものであるため、透明チューブとして好適に使用できる。透明チューブとしては、特に限定されないが、各種液体を流通させるための透明チューブであってよく、一例を挙げると、外観の審美性に優れていることが求められる液体製品、たとえば、液体フレグランスを含むフレグランス製品において、液体フレグランスを流通させるための透明チューブ等として好適に用いることができる。
【００６１】
また、本開示の共重合体は、以下の成形品の成形材料としても好適に利用できる。
すなわち、このような成形品としては、たとえば、
食品包装用フィルム、食品製造工程で使用する流体移送ラインのライニング材、パッキン、シール材、シート等の食品製造装置用流体移送部材；
薬品用の薬栓、包装フィルム、薬品製造工程で使用される流体移送ラインのライニング材、パッキン、シール材、シート等の薬液移送部材；
化学プラントや半導体工場の薬液タンクや配管の内面ライニング部材；
自動車の燃料系統並びに周辺装置に用いられるＯ（角）リング・チューブ・パッキン、バルブ芯材、ホース、シール材等、自動車のＡＴ装置に用いられるホース、シール材等の燃料移送部材；
自動車のエンジンならびに周辺装置に用いられるキャブレターのフランジガスケット、シャフトシール、バルブステムシール、シール材、ホース等、自動車のブレーキホース、エアコンホース、ラジエーターホース、電線被覆材等のその他の自動車部材；
半導体製造装置のＯ（角）リング、チューブ、パッキン、バルブ芯材、ホース、シール材、ロール、ガスケット、ダイヤフラム、継手等の半導体装置用薬液移送部材；
塗装設備用の塗装ロール、ホース、チューブ、インク用容器等の塗装・インク用部材；
飲食物用のチューブまたは飲食物用ホース等のチューブ、ホース、ベルト、パッキン、継手等の飲食物移送部材、食品包装材、ガラス調理機器；
廃液輸送用のチューブ、ホース等の廃液輸送用部材；
高温液体輸送用のチューブ、ホース等の高温液体輸送用部材；
スチーム配管用のチューブ、ホース等のスチーム配管用部材；
船舶のデッキ等の配管に巻き付けるテープ等の配管用防食テープ；
電線被覆材、光ファイバー被覆材、太陽電池の光起電素子の光入射側表面に設ける透明な表面被覆材および裏面剤等の各種被覆材；
ダイヤフラムポンプのダイヤフラムや各種パッキン類等の摺動部材；
農業用フィルム、各種屋根材・側壁等の耐侯性カバー；
建築分野で使用される内装材、不燃性防火安全ガラス等のガラス類の被覆材；
家電分野等で使用されるラミネート鋼板等のライニング材；
海底油田またはガス田において海底から海面上に物資を輸送するライザー管；
原油や天然ガスの流体移送金属配管の最内面および最外面のコーティング材料、ライニング材料；
等が挙げられる。
【００６２】
上記自動車の燃料系統に用いられる燃料移送部材としては、さらに、燃料ホース、フィラーホース、エバポホース等が挙げられる。上記燃料移送部材は、耐サワーガソリン用、耐アルコール燃料用、耐メチルターシャルブチルエーテル・耐アミン等ガソリン添加剤入燃料用の燃料移送部材として使用することもできる。
【００６３】
上記薬品用の薬栓・包装フィルムは、酸等に対し優れた耐薬品性を有する。また、上記薬液移送部材として、化学プラント配管に巻き付ける防食テープも挙げることができる。
【００６４】
上記成形品としては、また、自動車のラジエータタンク、薬液タンク、ベロース、スペーサー、ローラー、ガソリンタンク、廃液輸送用容器、高温液体輸送用容器、漁業・養魚タンク等が挙げられる。
【００６５】
上記成形品としては、さらに、自動車のバンパー、ドアトリム、計器板、食品加工装置、調理機器、撥水撥油性ガラス、照明関連機器、ＯＡ機器の表示盤・ハウジング、電照式看板、ディスプレイ、液晶ディスプレイ、携帯電話、プリント基盤、電気電子部品、雑貨、ごみ箱、浴槽、ユニットバス、換気扇、照明枠等に用いられる部材も挙げられる。
【００６６】
また、本開示の共重合体は、該共重合体からなる粉体塗料とすることもできる。このような粉体塗料は、平均粒子径が１０〜５００μｍであってよい。平均粒子径はレーザー回析式粒度分布測定機を用いて測定できる。このような粉体塗料を静電塗装により基材の上に吹きつけた後、焼成することにより、発泡痕の無い塗膜を得ることができる。
【００６７】
以上、実施形態を説明したが、特許請求の範囲の趣旨および範囲から逸脱することなく、形態や詳細の多様な変更が可能なことが理解されるであろう。
【実施例】
【００６８】
つぎに本開示の実施形態について実施例をあげて説明するが、本開示はかかる実施例のみに限定されるものではない。
【００６９】
実施例の各数値は以下の方法により測定した。
【００７０】
＜共重合体の単量体組成＞
共重合体の粉末、および、核磁気共鳴装置ＡＣ３００（Ｂｒｕｋｅｒ−Ｂｉｏｓｐｉｎ社製）を用い、測定温度を、（ポリマーの融点＋２０）℃として１９Ｆ−ＮＭＲ測定を行い、各ピークの積分値から共重合体の単量体組成を求めた。単量体の種類によっては元素分析を適宜組み合わせて、共重合体の単量体組成を求めてもよい。
【００７１】
＜メルトフローレート（ＭＦＲ）＞
共重合体のペレット、および、メルトインデクサー（安田精機製作所社製）を用いて、ＡＳＴＭ  Ｄ１２３８に従い、２６５℃、５ｋｇ荷重下で、内径２ｍｍ、長さ８ｍｍのノズルから１０分間あたりに流出する共重合体の質量（ｇ／１０分）をＭＦＲとして求めた。
【００７２】
＜融点＞
共重合体の粉末、および、示差走査熱量計ＲＤＣ２２０（Ｓｅｉｋｏ  Ｉｎｓｔｒｕｍｅｎｔｓ社製）を用いて、ＡＳＴＭ  Ｄ４５９１に従い、昇温速度１０℃／分で熱測定を行い、得られた吸熱曲線のピークから、共重合体の融点を求めた。
【００７３】
＜せん断粘度（η）＞
共重合体の粉末またはペレットを２８０℃で圧縮成形し、厚み１．０ｍｍのシート状の成形品を得た。得られたシート状の成形品および回転式レオメータ（ＭＣＲ３０２，Ａｎｔｏｎ  Ｐａａｒ社製）を用いて、以下の測定条件で、周波数を０．１（ｒａｄ／ｓ）から１００（ｒａｄ／ｓ）までの範囲で変化させて、１６点の共重合体のせん断粘度（η）を測定した。Ｃｏｘ−Ｍｅｒｚ則より各周波数（ｒａｄ／ｓ）とせん断速度（γ）とを同値とした。測定値のうち、せん断速度が１００（１／ｓ）でのせん断粘度（η１００）を表１に示す。
測定温度：２７０℃
測定歪量：０．１％
測定治具：直径２５ｍｍの平行円盤
測定ギャップ間距離：０．５ｍｍ
【００７４】
また、各周波数（ｒａｄ／ｓ）をＣｏｘ−Ｍｅｒｚ則により変換したせん断速度（γ）に対して測定されたせん断粘度（η）のフローカーブ（流動曲線）を、Ｃｒｏｓｓ−ＷＬＦモデルを用いてフィッティングすることにより、ゼロせん断粘度（η０（Ｐａ・ｓ））を算出した。ゼロせん断粘度（η０（Ｐａ・ｓ））は、フィッティングパラメータの１つとして求められる。
【００７５】
＜形状保持試験＞
共重合体の粉体またはペレットを２８０℃で圧縮成形し、厚み２．０ｍｍのシート状の成形品を得た。得られた成形品を切り刻み、得られた細片２ｇを、メルトインデクサー（安田精機製作所社製）のシリンダに投入し、２７０℃で５分間加熱した。２７０℃に加熱した共重合体を、５ｋｇの荷重をかけて、ノズルから僅かな量の共重合体を流出させ、流出した共重合体をカットした。その後、無荷重の状態で、ノズルから共重合体を流出させ、１０分間あたりに流出する共重合体の質量（ｍｇ／１０分）を求めた。
【００７６】
形状保持試験において、ノズルからの流出量が少ない共重合体は、共重合体を押出成形機中で溶融してダイから押し出すことにより押出物とした場合に、未硬化状態の押出物（ダイから押し出された後、冷却されて硬化するまでの押出物）が変形しにくく、所望の寸法および形状に成形しやすい点で優れている。
【００７７】
＜ヘイズ値＞
共重合体の粉末またはペレットを２８０℃で圧縮成形し、厚み２．０ｍｍのシート状の成形品を得た。ヘイズメーター（東洋精機社製  ヘイズガードＩＩ）を用いて、ＡＳＴＭ  Ｄ１００３に従い、得られたシート状の成形品のヘイズ値を測定した。
【００７８】
＜イエローインデックス（ＹＩ）＞
共重合体の粉末またはペレットを２８０℃で圧縮成形し、厚み２．０ｍｍのシート状の成形品を得た。測色色差計ＺＥ６０００（日本電色工業社製）を用いて、ＡＳＴＭ  Ｄ１９２５に従い、得られたシート状の成形品のイエローインデックスを測定した。
【００７９】
＜引張弾性率および引張伸び＞
共重合体の粉末またはペレットを２８０℃で圧縮成形し、厚み１．５ｍｍのシート状の成形品を得た。ＡＳＴＭ  Ｄ１７０８  マイクロダンベルを用いて、試験片を作製した。オートグラフ（島津製作所社製  ＡＧＳ−Ｊ  ５ｋＮ）を用いて、ＡＳＴＭ  Ｄ１７０８に従い、２５℃において５０ｍｍ／ｍｉｎの引張速度で引張試験を行い、得られたダンベル状試験片の引張弾性率および引張伸びを測定した。
【００８０】
実施例１
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１５ｇのＴＦＥ、２．５ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３６．２／４２．４／２１．４（モル比）の混合ガスを連続して供給し、系内圧力を１．２ＭＰａに保って、１３時間４０分攪拌を継続した。次いで、放圧して、系内圧力を大気圧に戻した後、反応生成物を水洗、乾燥することによって、２３０ｇの共重合体の粉末を作製した。共重合体の粉末を用いて、共重合体の各種物性を測定した。結果を表１に示す。
【００８１】
実施例２
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１５ｇのＴＦＥ、２．５ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３６．２／４２．４／２１．４（モル比）の混合ガスを連続して供給し、系内圧力を１．２ＭＰａに保って、１２時間攪拌を継続した。次いで、放圧して、系内圧力を大気圧に戻した後、反応生成物を水洗、乾燥することによって、１９１ｇの共重合体の粉末を作製した。共重合体の粉末を用いて、共重合体の各種物性を測定した。結果を表１に示す。
【００８２】
実施例３
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１５ｇのＴＦＥ、２．５ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３６．２／４２．４／２１．４（モル比）の混合ガスを連続して供給し、系内圧力を１．２ＭＰａに保って、１５時間攪拌を継続した。次いで、放圧して、系内圧力を大気圧に戻した後、反応生成物を水洗、乾燥することによって、２７０ｇの共重合体の粉末を作製した。共重合体の粉末を用いて、共重合体の各種物性を測定した。結果を表１に示す。
【００８３】
実施例４
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１５ｇのＴＦＥ、２．５ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３４．６／４３．３／２２．１（モル比）の混合ガスを連続して供給し、系内圧力を１．２ＭＰａに保って、１０時間３０分攪拌を継続した。次いで、放圧して、系内圧力を大気圧に戻した後、反応生成物を水洗、乾燥することによって、１６５ｇの共重合体の粉末を作製した。共重合体の粉末を用いて、共重合体の各種物性を測定した。結果を表１に示す。
【００８４】
実施例５
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１７ｇのＴＦＥ、１．９ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３７．６／４１．９／２０．５（モル比）の混合ガスを連続して供給し、系内圧力を１．２ＭＰａに保って、１２時間３０分攪拌を継続した。次いで、放圧して、系内圧力を大気圧に戻した後、反応生成物を水洗、乾燥することによって、２２０ｇの共重合体の粉末を作製した。共重合体の粉末を用いて、共重合体の各種物性を測定した。結果を表１に示す。
【００８５】
実施例６
撹拌機付き１７５Ｌオートクレーブに５１．６Ｌの脱イオン水を投入し、オートクレーブ内を充分に窒素置換した後、４０．２ｋｇのＨＦＰを仕込み、攪拌速度２２０ｒｐｍで攪拌しながら、系内を３５℃に加温した。次いで、５．７ｋｇのＴＦＥ、１８３ｇのＥｔを圧入し、その後に、４７ｇのシクロヘキサン、７７３ｇのジ−ｎ−プロピルパーオキシジカーボネートを投入して重合を開始した。重合の進行とともに系内圧力が低下するので、ＴＦＥ／Ｅｔ／ＨＦＰ＝３６．２／４２．４／２１．４（モル比）の混合ガスを連続して供給し、系内圧力を１．２８ＭＰａに保って、３０時間３０分攪拌を継続した。次いで、放圧して、系内圧力を大気圧に戻した後、反応生成物を水洗、乾燥することによって、３２．２ｋｇの共重合体の粉末を作製した。また、単軸押出し機を用いて共重合体の粉末を押出して、共重合体のペレットを作製した。共重合体のペレットを用いて、共重合体の各種物性を測定した。結果を表１に示す。
【００８６】
比較例１
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１２７ｇのＴＦＥ、２．０ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３９．６／３９．５／２０．９（モル比）の混合ガスを連続して供給し、系内圧力を１．２２ＭＰａに保って、１４時間４５分攪拌を継続した。次いで、放圧して、系内圧力を大気圧に戻した後、反応生成物を水洗、乾燥することによって、２６５ｇの共重合体の粉末を作製した。共重合体の粉末を用いて、共重合体の各種物性を測定した。結果を表１に示す。
【００８７】
比較例２
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、１１１ｇのＴＦＥ、１．１ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝４４．０／３６．０／２０．０（モル比）の混合ガスを連続して供給し、系内圧力を１．２ＭＰａに保って、１７時間４０分攪拌を継続した。次いで、放圧して、系内圧力を大気圧に戻した後、反応生成物を水洗、乾燥することによって、２９４ｇの共重合体の粉末を作製した。共重合体の粉末を用いて、共重合体の各種物性を測定した。結果を表１に示す。
【００８８】
比較例３
撹拌機付き４Ｌオートクレーブに１．２Ｌの脱イオン水を投入し、オートクレーブ内を充分に窒素置換した後、８４０ｇのＨＦＰを仕込み、攪拌速度７５０ｒｐｍで攪拌しながら、系内を３５℃に加温した。次いで、１１０ｇのＴＦＥ、５．５ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３４．１／４７．４／１８．５（モル比）の混合ガスを連続して供給し、系内圧力を１．２８ＭＰａに保って、１０時間３０分攪拌を継続した。次いで、放圧して、系内圧力を大気圧に戻した後、反応生成物を水洗、乾燥することによって、１４１ｇの共重合体の粉末を作製した。共重合体の粉末を用いて、共重合体の各種物性を測定した。結果を表１に示す。
【００８９】
比較例４
撹拌機付き４Ｌオートクレーブに１．２Ｌの脱イオン水を投入し、オートクレーブ内を充分に窒素置換した後、３２０ｇのパーフルオロシクロブタン、６１０ｇのＨＦＰ、０．３０３ｇのシクロヘキサンを仕込み、攪拌速度７５０ｒｐｍで攪拌しながら、系内を３５℃に加温した。次いで、１２８ｇのＴＦＥ、４．７ｇのＥｔを圧入し、その後に、２４．２ｇのジ−ｎ−プロピルパーオキシジカーボネートを投入して重合を開始した。重合の進行とともに系内圧力が低下するので、ＴＦＥ／Ｅｔ／ＨＦＰ＝４０．９／４４．６／１４．５（モル比）の混合ガスを連続して供給し、系内圧力を１．１５ＭＰａに保って、５時間２０分攪拌を継続した。次いで、放圧して、系内圧力を大気圧に戻した後、反応生成物を水洗、乾燥することによって、１６５ｇの共重合体の粉末を作製した。共重合体の粉末を用いて、共重合体の各種物性を測定した。結果を表１に示す。
【００９０】
比較例５
ジ−ｎ−プロピルパーオキシジカーボネートの投入量を、１２．１ｇに変更した以外は、比較例４と同様にして、共重合体の粉末を作製した。６時間攪拌を継続し、１６５ｇの共重合体の粉末を作製した。共重合体の各種物性を測定した。結果を表１に示す。
【００９１】
比較例６
撹拌機付き４Ｌオートクレーブに１．２Ｌの脱イオン水を投入し、オートクレーブ内を充分に窒素置換した後、９００ｇのＨＦＰを仕込み、攪拌速度７５０ｒｐｍで攪拌しながら、系内を３５℃に加温した。次いで、９０ｇのＴＦＥ、３．８ｇのＥｔを圧入し、その後に、１２．１ｇのジ−ｎ−プロピルパーオキシジカーボネートを投入して重合を開始した。重合の進行とともに系内圧力が低下するので、ＴＦＥ／Ｅｔ／ＨＦＰ＝３１．８／４３．４／２４．８（モル比）の混合ガスを連続して供給し、系内圧力を１．１５ＭＰａに保って、１２時間３０分攪拌を継続した。次いで、放圧して、系内圧力を大気圧に戻した後、反応生成物を水洗、乾燥することによって、１５５ｇの共重合体の粉末を作製した。共重合体の粉末を用いて、共重合体の各種物性を測定した。結果を表１に示す。
【００９２】
【表１】
0006870794.tif 000002
【００９３】
表１の結果が示すとおり、実質的にＥｔ単位、ＴＦＥ単位およびＨＦＰ単位のみからなり、これら３種類の単量体単位の含有量が適切に調整された各実施例の共重合体は、形状保持試験において、無荷重状態でのノズルからの共重合体の流出量が少ない。したがって、各実施例の共重合体を用いることによって、所望の寸法および形状を有する成形品を容易に得ることができる。また、各実施例の共重合体から得られる成形品は、ヘイズ値およびイエローインデックスが低く、引張弾性率が高く、引張伸びが大きい。
【００９４】
たとえば、ヘイズ値について確認すると、実施例３の共重合体は、比較例５の共重合体とせん断粘度（η１００）が同等であるにも関わらず、実施例３の共重合体から得られる成形品は、比較例５の共重合体から得られる成形品よりもヘイズ値が小さい。比較例４と比較例５との対比から明らかであるように、共重合体のせん断粘度（η１００）が大きくなると成形品のヘイズ値が小さくなる傾向が観られることから、共重合体のせん断粘度（η１００）が同等であるにも関わらず、成形品のヘイズ値が小さいという優れた効果は、３種類の単量体単位の含有量を適切に調整したことによるものと推測される。
【００９５】
また、形状保持試験の結果について確認すると、実施例３の共重合体は、比較例５の共重合体とせん断粘度（η１００）が同等であるにも関わらず、比較例５の共重合体よりも、無荷重状態でのノズルからの共重合体の流出量が少ない。同様に、実施例２の共重合体は、比較例４の共重合体とせん断粘度（η１００）が同等であるにも関わらず、比較例５の共重合体よりも、無荷重状態での共重合体のノズルからの流出量が少ない。たとえば、比較例４と比較例５との対比から明らかであるように、共重合体のせん断粘度（η１００）だけを低下させた場合には、無荷重状態でのノズルからの共重合体の流出量が非常に多くなってしまう。したがって、共重合体のせん断粘度（η１００）が同等であるにも関わらず、無荷重状態でのノズルからの共重合体の流出量が少ないという優れた効果は、３種類の単量体単位の含有量を適切に調整したことによるものと推測される。
【要約】
【課題】所望の寸法および形状を有する成形品を容易に得ることができるとともに、ヘイズ値およびイエローインデックスが低く、引張弾性率が高い成形品を得ることができる共重合体を提供すること。
【解決手段】実質的に、エチレン単位、テトラフルオロエチレン単位およびヘキサフルオロプロピレン単位のみからなる共重合体であって、エチレン（Ｅｔ）単位とテトラフルオロエチレン（ＴＦＥ）単位とのモル比（Ｅｔ単位／ＴＦＥ単位）が、５２．０／４８．０〜５６．０／４４．０であり、ヘキサフルオロプロピレン単位の含有量が、前記共重合体を構成する全単量体単位に対して、１９．０〜２１．０モル％である共重合体を提供する。
【選択図】    なし